(57)【要約】【課題】  従来のスペクトラム解析の精度を維持しつつ、短時間で磁気ディスクの信号対ノイズ比を評価することが可能な評価方法を提供する。【解決手段】  本発明における磁気ディスクの評価方法は、該磁気ディスクに特定周波数の試験信号を記録させる信号記録工程（Ｓ１００）と、オントラック位置を探索するオントラック探索工程（Ｓ１０２）と、オントラック位置において、再生ヘッドで記録された信号を再生し、その再生信号を周波数軸に展開してスペクトラム解析を行い、信号とノイズとを分離して該信号とノイズとの比を導出するオントラック測定工程（Ｓ１０４）と、を含み、スペクトラム解析では、レベルが線形に推移する周波数帯域におけるサンプリングステップ幅を他の周波数帯域より広くとることを特徴としている。【選択図】    図３
2008084470.tif 000002
【特許請求の範囲】
【請求項１】
円盤状に形成された磁気ディスクの信号対ノイズ比を評価する磁気ディスクの評価方法であって、
前記磁気ディスクを回転させ、記録ヘッドを該磁気ディスクの半径方向に移動し、任意の位置で該磁気ディスクに特定周波数の試験信号を記録させる信号記録工程と、
再生ヘッドを前記磁気ディスクの半径方向に移動させつつ、前記記録された信号の再生出力が最大となる位置であるオントラック位置を探索するオントラック探索工程と、
前記オントラック位置において、前記再生ヘッドで前記記録された信号を再生し、その再生信号を周波数軸に展開してスペクトラム解析を行い、信号とノイズとを分離して該信号とノイズとの比を導出するオントラック測定工程と、
を含み、
前記スペクトラム解析では、レベルが線形に推移する周波数帯域におけるサンプリングステップ幅を他の周波数帯域より広くとることを特徴とする、磁気ディスクの評価方法。
【請求項２】
前記スペクトラム解析は、前記磁気ディスクへの最大記録周波数の１．２倍の周波数までの範囲で実行されることを特徴とする、請求項１に記載の磁気ディスクの評価方法。
【請求項３】
前記レベルが線形に推移する周波数帯域は、前記最大記録周波数の１／６の周波数から１４／１５の周波数までであることを特徴とする、請求項２に記載の磁気ディスクの評価方法。
【請求項４】
当該磁気ディスクの評価方法は、前記磁気ディスクに記録される試験信号の特定周波数を変化させて、複数回実行されることを特徴とする、請求項１〜３のいずれかに記載の磁気ディスクの評価方法。
【発明の詳細な説明】
【技術分野】
【０００１】
本発明は、円盤状に形成された磁気ディスクの信号対ノイズ比を評価する磁気ディスクの評価方法に関する。
【背景技術】
【０００２】
近年、情報化技術の高度化に伴い、情報記録技術、特に磁気記録技術は著しく進歩している。このような磁気記録媒体のひとつであるハードディスクドライブ（ＨＤＤ）等の磁気ディスク用基板としては、アルミニウム基板が広く用いられてきた。しかし、磁気ディスクの小型化、薄板化、および高記録密度化に伴い、アルミニウム基板に比べ基板表面の平坦性および基板強度に優れたガラス基板の需要が高まってきている。
【０００３】
最近では、記録密度をより一層向上させるために、磁気ディスク平面に対して垂直方向に記録層を磁化する垂直磁気記録方式も採用されつつある。このような状況下で磁気ディスクの記録密度をさらに高めるために、円周方向の線記録密度（ＢＰＩ：Ｂｉｔ  Ｐｅｒ  Ｉｎｃｈ）と、半径方向のトラック記録密度（ＴＰＩ：Ｔｒａｃｋ  Ｐｅｒ  Ｉｎｃｈ）のいずれも改善しなくてはならない。
【０００４】
ところで、このような磁気ディスクに信号を記録／再生する磁気記録再生ヘッドは、従来、図９に示すように１つのリングヘッド１０にコイル１２を巻回して記録／再生機能を併用していたが、磁気記録技術の高密度化に伴い記録と再生を別体のヘッドで行うようになってきた。これは、リングヘッド１０のみの構造では、高記録密度化により減少した信号出力を確実に受信することができないからである。従って、近日では、図１０に示すように、単磁極ヘッドやトレーリングシールドヘッド等の記録ヘッド２０と、大型磁気抵抗型（ＧＭＲ）ヘッドやトンネル磁気抵抗効果型（ＴｕＭＲ）ヘッド等の再生ヘッド２２とが分離して配されている。
【０００５】
このように分離した記録ヘッド２０と再生ヘッド２２とはスライダーにおいて直線上に配置されるが、記録や再生を行うトラックは磁気ディスクに沿って円周状に形成されているため、同トラック上に記録ヘッド２０と再生ヘッド２２を配置するためには、再生ヘッド２２が記録ヘッド２０に対して半径方向内周側に、例えば最大１６０ｎｍ程度オフセットする必要がある。
【０００６】
図１１を参照すると、スライダー２４において、サスペンション２６の長手方向延長直線上に載置された記録ヘッド２０と再生ヘッド２２は、オフセット移動がなされていない状態で、それぞれ磁気ディスク２８上の別のトラック３０，３２上に存在する。従って、記録ヘッド２０によってトラック３０に記録された信号を再生するため、再生ヘッド２２は、所定量４０のオフセットを伴ってトラック３２からトラック３０に移動しなくてはならない。
【０００７】
上記再生ヘッド２２のオフセットの値は、実際の信号の記録／再生を通じて求められる。例えば、磁気ディスクを回転させ、記録ヘッド２０から所定のオントラック（Ｏｎ  Ｔｒａｃｋ）位置に信号を記録し、次に、再生ヘッドを移動させ記録された信号の再生出力が最大となる位置を探索する。この探索のための再生ヘッド２２の移動量がそのままオフセットの値となる。このオフセットは磁気ディスク装置内に記憶され、次回の再生時には記憶されたオフセット分だけ予め再生ヘッドを移動することで記録した信号が正確に再生される。
【０００８】
しかし、出力信号が最大となる位置の探索誤差や、磁気ディスク装置の温度変化および経時によるオフセットのドリフト等によって、設定されたオフセットと実際のオフセットとの間にずれが生じる場合がある。記録密度が小さかった従来の磁気ディスクでは、トラック間隔が広く半径方向の記録可能幅も広かったため、このようなオフセットの多少の誤差は許容されていた。
【０００９】
しかし、近日における高記録密度の磁気ディスクでは、このようなオフセット誤差の影響も無視できない。例えば、記録品質が悪い磁気ディスクでは、オフセット誤差によってトラック中心より少しずれた位置に記録されてしまい、信号がノイズに埋もれて再生ヘッドが信号を識別できないといったことが起こりうる。従って、トラック記録密度を高くする一方で記録領域の記録品質を確保する必要も生じてきた。
【００１０】
このような記録領域の記録品質を推定するため、特定の周波数で記録された信号を再生し、測定全範囲で均等に周波数スペクトラムを測定し、信号対ノイズ比を導出する評価方法が知られている。また、複数の周波数で再生出力の周波数スペクトラムを測定し、モデル化されたパーシャルレスポンスの伝達関数を用いて記録再生特性を評価する技術も公開されている（特許文献１）。
【特許文献１】特開２００５−１７４３９８号公報
【発明の開示】
【発明が解決しようとする課題】
【００１１】
しかし、上述した従来の技術では、測定全範囲において均等に周波数スペクトラムを導出しているので、記録される１つの特定周波数に対する測定ポイントが多く、一通りの周波数のスペクトラムを測定するのに多大な時間を費やしていた。特に、垂直磁気記録方式も採用されつつある近日の磁気ディスクでは、線記録密度を向上するため記録信号も高周波数化される傾向にあり、それに伴って、周波数スペクトラムの測定範囲も高周波方向に増大している。このような状況下においても従来通りの測定を行っていると、磁気ディスク評価の時間効率および生産効率の低下を招くことになる。
【００１２】
また、評価が長時間に渡ると、図１２に示したような磁気ディスクや再生ヘッド、および測定計器内部の電子回路に時間経過による熱ドリフト４０が生じ、位置決め精度の劣化によって測定精度も低下するといった二次的作用も起こりうる。従って、磁気ディスクの高記録密度化によってスペクトラム解析の周波数帯域が拡大する一方で測定時間の短縮化を図ることが急務となっている。
【００１３】
本発明者らは、上記問題について鋭意検討した結果、測定すべき周波数帯域全域において均一にスペクトラム解析を行わなくとも、均一に測定したときと等しいレベルで磁気ディスクを評価できることを見出し、従来では成し得なかった短時間での磁気ディスクの記録特性の抽出に成功し、本発明を完成するに至った。
【００１４】
本発明は、従来の評価方法が有する上記問題点に鑑みてなされたものであり、本発明の目的は、従来のスペクトラム解析の精度を維持しつつ、短時間で磁気ディスクの信号対ノイズ比を評価することが可能な、新規かつ改良された磁気ディスクの評価方法を提供することである。
【課題を解決するための手段】
【００１５】
上記課題を解決するために、本発明のある観点によれば、円盤状に形成された磁気ディスクの信号対ノイズ比を評価する磁気ディスクの評価方法であって、磁気ディスクを回転させ、記録ヘッドを該磁気ディスクの半径方向に移動し、任意の位置で該磁気ディスクに特定周波数の試験信号を記録させる信号記録工程と、再生ヘッドを磁気ディスクの半径方向に移動させつつ、記録された信号の再生出力が最大となる位置であるオントラック位置を探索するオントラック探索工程と、オントラック位置において、再生ヘッドで記録された信号を再生し、その再生信号を周波数軸に展開してスペクトラム解析を行い、信号とノイズとを分離して該信号とノイズとの比を導出するオントラック測定工程と、を含み、スペクトラム解析では、レベル（スペクトラル値：Ｓｐｅｃｔｒａｌ  Ｍａｇｎｉｔｕｄｅ）が線形に推移する周波数帯域におけるサンプリングステップ幅を他の周波数帯域より広くとることを特徴とする、磁気ディスクの評価方法が提供される。
【００１６】
本発明は、再生出力が最大となるオントラック位置に再生ヘッドを移動し、そこで、所定の周波数領域におけるスペクトラム解析を行い、信号対ノイズ比を導出している。かかるスペクトラム解析の特性は、レベルが複雑に変化する領域と、変化が単調な領域とに分けることができる。本発明では、変化が単調な領域のサンプリングステップ幅を広くとることによって、従来のスペクトラム解析の精度を維持しつつ、短時間で測定を完了させることを可能にした。
【００１７】
スペクトラム解析は、磁気ディスクへの最大記録周波数の１．２倍の周波数までの範囲で実行されるとしてもよい。かかる構成により、磁気ディスクの最大記録周波数を包含した十分な周波数帯域の特性を得ることができる。
【００１８】
レベルが線形に推移する周波数帯域は、最大記録周波数の１／６の周波数から１４／１５の周波数までであってもよい。スペクトラム解析では、１／６〜１４／１５の間でレベルが線形に推移する。従って、この間のサンプリングステップ幅を広くすることで、評価時間の短縮を図ることが可能となる。
【００１９】
当該磁気ディスクの評価方法は、磁気ディスクに記録される試験信号の特定周波数を変化させて、複数回実行されてもよい。かかる構成により様々な特定周波数に対する記録品質を保証することが可能となる。
【００２０】
上述したような評価方法では、測定時間が短縮されるため、従来問題となっていた熱ドリフトも回避することができ、相乗的に高い精度で磁気ディスクを評価することができる。
【発明の効果】
【００２１】
以上説明したように本発明によれば、従来のスペクトラム解析の精度を維持しつつ、短時間で磁気ディスクの信号対ノイズ比を評価することができる。また、このような評価方法によって抽出された磁気ディスクは、高記録密度かつ低エラー率が要求される用途にも適用することが可能である。
【発明を実施するための最良の形態】
【００２２】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２３】
上述したように、ＨＤＤ等の磁気記録媒体用の磁気ディスクは、小型化、薄板化の一途を辿り、最近では、記録密度をより一層向上させるために、膜平面に対して垂直方向に記録膜を磁化する垂直磁気記録方式も採用され、記録信号も高周波数化される傾向にある。高記録密度化に対応できるように形成された磁気ディスクは、当然、そのような高記録密度化された磁気ディスクに適した、生産効率の高い評価方法で評価する必要がでてくる。ここでは、本発明の理解を容易にするため、垂直磁気記録方式による磁気ディスク自体を簡単に説明し、その後で、本発明の実施形態における優れた評価方法を説明する。
【００２４】
（磁気ディスク）
図１は、垂直磁気記録方式による磁気ディスク５０の構造を示した断面図である。かかる垂直磁気記録方式の磁気ディスク５０は、ディスク基体５２、付着層５４、軟磁性裏打ち層５６、下地層５８ａ、下地層５８ｂ、磁気記録層６０、カップリング制御層６２、交換エネルギー制御層（Ｃｏｎｔｉｎｕｏｕｓ層）６４、保護層６６、潤滑層６８で構成されている。
【００２５】
まず、アモルファスのアルミノシリケートガラスをダイレクトプレスで円盤状に成型し、ガラスディスクを作成する。このガラスディスクに研削、研磨、化学強化を順次施し、化学強化ガラスディスクからなる平滑な非磁性のディスク基体５２を得る。得られたディスク基体５２上に、真空引きを行った成膜装置を用い、Ａｒ雰囲気中でＤＣマグネトロンスパッタリング法にて、付着層５４から交換エネルギー制御層６４まで順次成膜を行い、保護層６６はＣＶＤ法により成膜する。その後、潤滑層６８をディップコート法により形成する。以下、各層の構成について説明する。
【００２６】
上記付着層５４は、Ｔｉ含有材料を用いて形成され、ディスク基体５２と軟磁性裏打ち層５６との間の付着性を向上させる。上記軟磁性裏打ち層５６は、アモルファスＣｏＴａＺｒで形成され、記録ヘッド主磁極との相互作用により垂直方向に磁界を生じさせる。上記下地層５８ａ、５８ｂは、Ｒｕからなる２層構造となっており、上層側のＲｕを形成する際に、下層側のＲｕを形成するときよりもＡｒのガス圧を高くすることで、結晶配向性を改善することができる。
【００２７】
上記磁気記録層６０は、磁性粒子を磁気的に孤立させたグラニュラー構造の磁性記録層で形成される。具体的には、非磁性物質の例としてのＳｉＯ２を含有するＣｏＣｒＰｔからなる硬磁性体のターゲットを用いて、ｈｃｐ結晶構造を形成している。磁気記録層６０を形成するためのターゲットの組成は、例えば、ＣｏＣｒ１０Ｐｔが９０（ｍｏｌ％）、ＳｉＯ２が１０（ｍｏｌ％）である（付記数字は原子％）。上記カップリング制御層６２は、Ｐｄ（パラジウム）層やＰｔ層で形成される。上記交換エネルギー制御層６４は、ＣｏＢとＰｄとの交互積層膜からなり、低Ａｒガスで形成される。
【００２８】
上記保護層６６は、Ａｒに水素を３０％含有させた混合ガス中のプラズマＣＶＤ法により、水素化カーボンで形成される。水素化カーボンとすることで膜硬度が向上し、磁気ヘッドからの衝撃に対してより有効に垂直磁気記録層を防護することができる。上記潤滑層６８は、ＰＦＰＥ（パーフロロポリエーテル）をディップコート法により成膜する。
【００２９】
このような垂直磁気記録方式の磁気ディスク５０は、記録密度を高くするほど反磁界が減少することから高いＴＰＩおよびＢＰＩを得ることができる。本実施形態では、このように形成された垂直磁気記録方式の磁気ディスク５０によって、例えば１５０ｋＴＰＩ以上の高記録密度を達成することを目的としている。このとき、問題となるのは、磁気ディスク上で記録対象のトラックに対する隣接するトラックからのノイズ（記録にじみ）である。
【００３０】
図２は、磁気ディスク半径方向の信号の再生出力を模式的に示した説明図である。図２に示すように、例えば、幅９０が２００ｎｍの記録ヘッドで記録した記録信号９２を、再生ヘッドで再生した場合の再生信号９４は、記録信号９２の中心９６から半径方向に離れるにつれ漸減曲線に沿って減衰する。この減衰は、中心９６から離れた位置では記録信号を保持する力が弱いことを表す。
【００３１】
半径方向の記録信号９２内における再生信号９４は、記録信号の中心９６から離れるに従って磁気が弱くなる。一方、再生信号９４は、記録信号９２を超えた位置においても幅広く存在しており、この幅広く存在する再生信号が隣接するトラックのノイズとなっている。トラック間の距離が近接する近日の磁気ディスクでは、このようなノイズが再生信号９４の障害となり、記録品質を低下させている。
【００３２】
従って、トラック記録密度が向上する一方で記録領域の記録品質を確保する必要も生じてくるのだが、従来からある評価方法では、その測定に多大な時間を費やし、磁気ディスク評価の時間効率および生産効率の低下を招いていた。本願発明者らは、測定すべき周波数帯域全域において均一にスペクトラム解析を行わなくとも、均一に測定したときと等しいレベルで、磁気ディスクの信号対ノイズ比（Ｓｉｇｎａｌ  Ｎｏｉｓｅ  Ｒａｔｉｏ、以下「ＳＮＲ」という。）を評価できることを見出した。
【００３３】
（評価方法）
図３は、本実施形態による評価方法の流れを示したフローチャートである。かかる磁気ディスクのＳＮＲを評価する磁気ディスクの評価方法では、先ず、磁気ディスク装置として組み立てられた磁気ディスク５０を回転させ、ＡＣイレースによる初期化を行い、記録ヘッドを磁気ディスク５０の半径方向に移動し、磁気ディスク上の任意の位置に停止させた後、磁気ディスク５０に特定周波数の試験信号を記録させる（Ｓ１００）。かかる信号記録工程（Ｓ１００）により、磁気ディスク５０の任意のトラックには特定周波数の試験信号が記録される。
【００３４】
次に、再生ヘッドを磁気ディスク５０の半径方向に移動させつつ、記録ヘッドによって記録された信号の再生出力が最大となる位置（オントラック位置）を探索する（Ｓ１０２）。かかるオントラック位置は、図２における再生信号９４の中心９６にあたる。かかるオントラック測定工程（Ｓ１０４）により、記録ヘッドと再生ヘッドのオフセットに拘わらず、記録トラックの中心９６を特定することが可能となる。
【００３５】
続いて、オントラック位置に再生ヘッドを位置させたまま、オントラック位置における再生信号を再生し、その再生した信号をスペクトラムアナライザ（例えば、電磁変換特性測定装置ＲＨ４１６０Ｅ：日立ハイテクノロジー製）を用いてスペクトラム解析し、信号とノイズとを分離して該信号とノイズとの比であるＳＮＲを導出する（Ｓ１０４）。かかるオントラック測定工程（Ｓ１０４）において、スペクトラムアナライザを用いることにより、再生出力を信号とノイズに確実に分離することが可能となり、オントラック位置におけるＳＮＲを容易に導き出すことができる。
【００３６】
ここで、上記スペクトラム解析（Ｓｐｅｃｔｒｕｍ  ＳＮＲ）による信号とノイズとの分離について詳細に説明する。信号記録工程（Ｓ１００）で磁気ディスク５０に記録された特定周波数の試験信号は、オントラック測定工程（Ｓ１０４）で再生され、周波数軸に展開される。
【００３７】
図４は、周波数軸に展開されたスペクトラム特性を説明するための説明図である。かかる図４を参照すると、再生された信号の周波数成分は、記録された特定周波数と同周波数の信号２００のレベルが高く、その信号の複数次の高調波２０２も抽出される。また、その下側にはベースノイズとしてのノイズ成分２０４が全測定周波数（０〜最大記録周波数×１．２倍）に渡って測定される。そして、展開された周波数に基づいて、記録信号に関する信号（信号２００および高調波２０２）と、ノイズ成分２０４とが分離される。分離された信号とノイズの面積比を対数［ｄＢ］で表し、その値をＳＮＲとしている。
【００３８】
本実施形態の評価方法を遂行するための準備として、まず、均一なサンプリングステップ幅で上記スペクトラム解析を行う。その結果を用いて、スペクトラム特性の変化が単調な領域を抽出し、その領域のサンプリングステップ幅を他の周波数帯域より広く（粗く）設定して本実施形態を遂行する。このようなサンプリングの間引きが可能なのは、スペクトラム特性を、レベルが複雑に変化する領域と、変化が単調な領域とに分けることができるからであり、本実施形態では、この変化が単調な領域のサンプリングステップ幅を広くとることによって、従来のスペクトラム解析の精度を維持しつつ、短時間の測定を可能にする。
【００３９】
図５は、本実施形態によるスペクトラム解析を説明するための説明図である。ここでは、上述したように、変化が単調な周波数領域のサンプリングステップ幅を広くとって、測定を行っている。また、磁気ディスクに記録可能な最大記録周波数をａ（ＭＨｚ）とした場合、測定範囲を０（Ｈｚ）〜６／５×ａ（ＭＨｚ）に設定する。このように最大記録周波数ａの１．２倍（６／５倍）まで測定することで、十分な周波数帯域の特性を得ることができる。
【００４０】
上記測定範囲（０（Ｈｚ）〜６／５×ａ（ＭＨｚ））内において、まず、周波数０Ｈｚ〜１／６×ａ（ＭＨｚ）のＬＦ（Ｌｏｗ  Ｆｒｅｑｕｅｎｃｙ）では、２ＭＨｚ以下の細かいサンプリングステップ幅でサンプリングを行い、１／６×ａ（ＭＨｚ）〜１４／１５×ａ（ＭＨｚ）のＭＦ（Ｍｉｄｄｌｅ  Ｆｒｅｑｕｅｎｃｙ）では、２ＭＨｚ以上の大きなサンプリングステップ幅でサンプリングを行う。最も高い１４／１５×ａ（ＭＨｚ）〜６／５×ａ（ＭＨｚ）のＨＦ（Ｈｉｇｈ  Ｆｒｅｑｕｅｎｃｙ）では、ＬＦ同様、２ＭＨｚ以下の細かいサンプリングステップ幅でサンプリングを行う。続いて、そのサンプリングステップ幅に基づく積分面積を計算し、それぞれの領域ＬＦ、ＭＦ、ＨＦのノイズ成分を全て加算したノイズと、特定周波数成分に関する信号とからＳＮＲを導出する。
【００４１】
本実施形態では、ＭＦ（１／６×ａ（ＭＨｚ）〜１４／１５×ａ（ＭＨｚ））の領域のみ、サンプリングステップ幅を広くすることで、その間の測定時間を大幅に短縮することができ、総合的な評価時間の高効率化を図ることが可能となる。このような測定簡略化の対象は、ＭＦ領域に見られるような、変化が単調な領域で行われるため測定精度が劣化することはない。
【００４２】
上記ＭＦの周波数、１／６×ａ（ＭＨｚ）および１４／１５×ａ（ＭＨｚ）は、実験の結果から導き出された数値であり、スペクトラム解析のプロファイル形状において、線形推移と見なせる周波数帯域を抽出したものである。
【００４３】
このようにＭＦの領域においてサンプリングステップ幅を広くできる理由は、磁気記録層６０の磁性粒子の粒径に関係している。粒径の大きい磁性粒子は、ＬＦの領域のノイズ発生源となり、粒径の小さい磁性粒子は、ＨＦの領域のノイズ発生源となる。磁気記録層６０内での磁性粒子の粒径は、ほぼ正規分布に従って分布し、標準的な粒径の磁性粒子はその数も多く周波数特性も偏り難い。従って、ＭＦの領域におけるレベルの変化が単調になる。一方、粒径が標準より大きいまたは小さい磁性粒子は、その数も少なく、均一な周波数特性にならず、レベルの変化が単調にならない。よって、レベルの変化が単調となるＭＦのサンプリングステップ幅を広くとることができる。
【００４４】
また、評価時間のさらなる短縮化を図るために、上述したＬＦやＨＦの領域も結果に影響が出ない程度、サンプリングステップ幅を広げるとしてもよい。この場合においてもＭＦのサンプリングステップ幅は、ＬＦやＨＦのサンプリングステップ幅より広くとることが望ましい。
【００４５】
また、当該磁気ディスクの評価方法は、磁気ディスクに記録される試験信号の特定周波数を変化させて、複数回実行されてもよい。かかる構成により様々な特定周波数に対する記録品質を保証することが可能となる。
【００４６】
上述したような評価方法では、測定時間が短縮されるため、従来問題となっていた熱ドリフトも回避することができ、相乗的に高い精度で磁気ディスクを評価することができる。
【００４７】
＜比較例＞
次に、測定全範囲において均等に周波数スペクトラムを導出する従来の評価方法と、本実施形態の評価方法とを比較する。ここでは、記録する特定周波数を１０８ＭＨｚ、最大記録周波数を２１６ＭＨｚとし、本実施形態による実施例のＬＦやＨＦのサンプリングステップ幅も比較例のサンプリングステップ幅より広げ、さらにＭＦのサンプリングステップ幅を広くとっている。従って、本実施形態による実施例と従来の比較例とのサンプリングステップ幅およびサンプリング数は図６のようになる。図６によると本実施形態の実施例では、サンプル数が５８ポイントとなり、従来の比較例の２６１ポイントに比べ４．５倍の速度で評価可能なことが理解できる。
【００４８】
図７は、実施例のスペクトラム特性であり、図８は、比較例のスペクトラム特性である。図７および図８を参照すると、実施例と比較例のスペクトラム特性はほぼ同一の軌跡をとることが分かる。両者のノイズ成分の合致度を計算すると、その値は９９．８９％となった。総合的な評価時間も比較例における２４秒に対して、実施例では１７秒となった。実施例では、スペクトラムアナライザの設定切り換えの時間も含まれているが、それでも、時間効率の向上ならびに熱ドリフトの低減を十分に図れることが分かる。このような評価で良好な記録品質が保証された磁気ディスクは、高いＴＰＩおよびＢＰＩの記録密度にも適用することができる。
【００４９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５０】
本発明は、円盤状に形成された磁気ディスクの信号対ノイズ比を評価する磁気ディスクの評価方法に適用可能である。
【図面の簡単な説明】
【００５１】
【図１】垂直磁気記録方式による磁気ディスクの構造を示した断面図である。
【図２】磁気ディスク半径方向の信号の再生出力を模式的に示した説明図である。
【図３】本実施形態による評価方法の流れを示したフローチャートである。
【図４】周波数軸に展開されたスペクトラム特性を説明するための説明図である。
【図５】本実施形態によるスペクトラム解析を説明するための説明図である。
【図６】実施例と比較例の測定条件を示した説明図である。
【図７】実施例のスペクトラム特性である。
【図８】比較例のスペクトラム特性である。
【図９】従来の磁気記録再生ヘッドを示した斜視図である。
【図１０】分離した磁気記録再生ヘッドを示した斜視図である。
【図１１】記録ヘッドと再生ヘッドの位置関係を示した説明図である。
【図１２】熱ドリフトの推移を説明するための説明図である。
【符号の説明】
【００５２】
Ｓ１００  信号記録工程
Ｓ１０２  オントラック探索工程
Ｓ１０４  オントラック測定工程
【図１】
2008084470.tif 000003
【図２】
2008084470.tif 000004
【図３】
2008084470.tif 000005
【図４】
2008084470.tif 000006
【図５】
2008084470.tif 000007
【図６】
2008084470.tif 000008
【図７】
2008084470.tif 000009
【図８】
2008084470.tif 000010
【図９】
2008084470.tif 000011
【図１０】
2008084470.tif 000012
【図１１】
2008084470.tif 000013
【図１２】
2008084470.tif 000014